본 발명 의 다른 구 현예 로서 , 물유리 100 중량 부 , 붕사 5 - 25 중량 부 및 물 5 - 25 중량 부 를 혼합 하 고 , 상기 혼합물 을 25 - 110 ℃ 로 가 열 하 에 1 내지 4 시간 동안 교반 하 는 것 을 특징 으로 하 는 물유리 조성물 제조 방법 을 제공 하 며 , 이때 , 상기 물유리 는 소듐 실리케이트 , 포타슘 실리케이트 또는 이 들 의 혼합물 이 며 , 보다 바람직 하 게 는 상기 물유리 는 소듐 실리케이트 와 포타슘 실리케이트 를 중량 비로 1 : 0 . 1 내지 1 : 2 로 혼합 한 혼합물 을 사용 할 수 있 다 .